(57)【特許請求の範囲】
【請求項１】
足部を被覆する領域の内面において、
足部変形によって生じた突起部分および／または痛みの生じる部分とその近傍に、弾性を有する痛み緩和体がその表面に形成された保持シートにより固定された、足部の痛み緩和用靴下類。
【請求項２】
保持シートは、痛み緩和体を構成するシリコン樹脂が接合部分において含浸されて痛み緩和体に固定され、且つ、前記痛み緩和体を被覆する被覆シートが固定された、請求項１に記載の足部の痛み緩和用靴下類。
【請求項３】
保持シートは、痛み緩和体を構成するシリコン樹脂が接合部分において接着されて、痛み緩和体に固定され、且つ、前記痛み緩和体を被覆する被覆シートが固定された、請求項１または２のいずれかに記載の足部の痛み緩和用靴下類。
【請求項４】
痛み緩和体は、弾性を有するシリコン樹脂を用いて形成され、
前記シリコン樹脂は、２５℃で約６００ｍＰａ・ｓの動粘性率を示すα，ω−ジビニルポリジメチルシロキサンオイルと、２５℃で約８ｍＰａ・ｓの動粘性率を示すα，ω−ジハイドロポリジメチルハイドロシロキサンオイルと、２５℃で約３００ｍＰａ・ｓの動粘性率を示し、シリコンと鎖状高分子をつくる水素原子を含むα，ω−ジハイドロポリメチルハイドロシロキサンオイルと、二酸化ケイ素とを含むシリコンＡ、および
２５℃で約２７００ｍＰａ・ｓの動粘性率を示すα，ω−ジビニルポリジメチルシロキサンオイルと、２５℃で約１００ｍＰａ・ｓの動粘性率を示すα，ω−ポリジメチルシロキサンオイルと、ヒドロシリル化反応の白金触媒とを含むシリコンＢを混合して硬化させたものである、請求項１ないし３に記載の足部の痛み緩和用靴下類。
【請求項５】
痛み緩和体は、足の母趾が外反した部分の外側の近傍を覆うとともに足の底から小趾に亘って覆うように、略帯状に形成された前足部痛み緩和体である、請求項１ないし４のいずれかに記載の足部の痛み緩和用靴下類。
【請求項６】
保持シートは、足部を被覆する領域を構成する布に縫合される布からなる、請求項１ないし５のいずれかに記載の足部の痛み緩和用靴下類。
【請求項７】
足部を被覆する領域の内面において、
足部変形によって生じた突起部分および／または痛みの生じる部分とその近傍に、弾性を有する痛み緩和体をその表面に形成された保持シートが固定された、足部の痛みの緩和用靴下類の製法であって、
痛み緩和体を構成する材料を、溶融した状態によって、適宜な凹部が形成された雌型に充填するステップと、
前記雌型に充填された痛み緩和体を構成する材料が溶融した状態の上に、保持シートを重ね合わせるステップと、
前記溶融した痛み緩和体の構成材料を保持シートを重ね合わせた状態で固化するステップとを含む、足部の痛み緩和用靴下類の製法。
【発明の詳細な説明】
【技術分野】
【０００１】
この発明は、足部の痛み緩和用靴下類およびその製法に関し、特に例えば外反母趾による痛みを緩和するに適する痛み緩和用靴下類およびその製法に関する。
【背景技術】
【０００２】
ヒトの足裏には、脂肪組織が結合してできた皮膚細胞組織があり、歩行によって生じる強い衝撃を吸収するクッションの役割を果たしている。つまり、足裏の皮膚細胞は、地面と足の骨の接触面積を拡げ、歩行によるショックを吸収、伝達し、中足骨の骨頭に均一に力を分散している。しかしながら、加齢とともに結合組織の弾性繊維は切れて、その内部にある脂肪は失われ、足裏のクッションは本来の働きを失って痛みを感じるようになる。
【０００３】
このような場合、医師の処方により、弾性材料で形成された装具が作製され、足裏に装具が装着される。このような装具により、歩行によるショックが吸収され、痛みを和らげることができる。ところが、装具の形状は各個人の足の形状や症状などによって異なり、装具の作製に時間がかかるとともに、作製後においても調整が必要な場合がある。そこで、切削加工しやすいシリコン組成物を用いて標準形状の足底板を作製し、それを各個人に合わせて切削加工したり、加熱硬化させることにより足底板に一体化させる盛付けにより装具の調整を行う技術が開示されている（特許文献１参照）。
また、強い収縮性を持たせた織りと素材により緊結性を持たせた外反母趾矯正用靴下が提案されている（特許文献２参照）。
【０００４】
【特許文献１】特開２００２−１１９３０８号公報
【特許文献２】実開平８−１５６号公報
【発明の開示】
【発明が解決しようとする課題】
【０００５】
しかしながら、靴を履いたときに外反母趾による痛みが発生して歩行がし難くなるので、その痛みを比較的簡単に緩和することができる痛みの緩和用装置が望まれている。
特に、靴下類の前足部分の形状の領域の内面であって、患部に接触する位置に、足指が動いても患部と接触が保たれ、またはずれることはなく、患部への靴の圧迫を緩和して、患部の痛みを緩和することができる靴下類が望まれている。
【０００６】
それゆえに、その発明の主たる目的は、患部への靴の圧迫を緩和して、患部の痛みを緩和することができる足部の痛み緩和用靴下類およびその製法を提供することである。
【課題を解決するための手段】
【０００７】
この発明の請求項１にかかる足部の痛み緩和用靴下類は、足部を被覆する領域の内面において、足部変形によって生じた突起部分および／または痛みの生じる部分とその近傍に、弾性を有する痛み緩和体がその表面に形成された保持シートにより固定された、足部の痛み緩和用靴下類である。
この発明の請求項２にかかる足部の痛み緩和用靴下類は、保持シートは、痛み緩和体を構成するシリコン樹脂が接合部分において含浸されて痛み緩和体に固定され、且つ、前記痛み緩和体を被覆する被覆シートが固定された、請求項１に記載の足部の痛み緩和用靴下類である。
この発明の請求項３にかかる足部の痛み緩和用靴下類は、保持シートは、痛み緩和体を構成するシリコン樹脂が接合部分において接着されて、痛み緩和体に固定され、且つ、前記痛み緩和体を被覆する被覆シートが固定された、請求項１または２のいずれかに記載の足部の痛み緩和用靴下類である。
この発明の請求項４にかかる足部の痛み緩和用靴下類は、痛み緩和体は、弾性を有するシリコン樹脂を用いて形成され、前記シリコン樹脂は、２５℃で約６００ｍＰａ・ｓの動粘性率を示すα，ω−ジビニルポリジメチルシロキサンオイルと、２５℃で約８ｍＰａ・ｓの動粘性率を示すα，ω−ジハイドロポリジメチルハイドロシロキサンオイルと、２５℃で約３００ｍＰａ・ｓの動粘性率を示し、シリコンと鎖状高分子をつくる水素原子を含むα，ω−ジハイドロポリメチルハイドロシロキサンオイルと、二酸化ケイ素とを含むシリコンＡ、および２５℃で約２７００ｍＰａ・ｓの動粘性率を示すα，ω−ジビニルポリジメチルシロキサンオイルと、２５℃で約１００ｍＰａ・ｓの動粘性率を示すα，ω−ポリジメチルシロキサンオイルと、ヒドロシリル化反応の白金触媒とを含むシリコンＢを混合して硬化させたものである、請求項１ないし３に記載の足部の痛み緩和用靴下類である。
この発明の請求項５にかかる足部の痛み緩和用靴下類は、痛み緩和体は、足の母趾が外反した部分の外側の近傍を覆うとともに足の底から小趾に亘って覆うように、略帯状に形成された前足部痛み緩和体である、請求項１ないし４のいずれかに記載の足部の痛み緩和用靴下類である。
この発明の請求項６にかかる足部の痛み緩和用靴下類は、保持シートは、足部を被覆する領域を構成する布に縫合される布からなる、請求項１ないし５のいずれかに記載の足部の痛み緩和用靴下類である。
この発明の請求項７にかかる足部の痛み緩和用靴下類の製法は、足部を被覆する領域の内面において、足部変形によって生じた突起部分および／または痛みの生じる部分とその近傍に、弾性を有する痛み緩和体をその表面に形成された保持シートが固定された、足部の痛みの緩和用靴下類の製法であって、痛み緩和体を構成する材料を、溶融した状態によって、適宜な凹部が形成された雌型に充填するステップと、前記雌型に充填された痛み緩和体を構成する材料が溶融した状態の上に、保持シートを重ね合わせるステップと、前記溶融した痛み緩和体の構成材料を保持シートを重ね合わせた状態で固化するステップとを含む、足部の痛み緩和用靴下類の製法である。
【発明の効果】
【０００８】
この発明によれば、足部の例えば前足部分の足指を全て包み込むことにより、複数の足指を一度にケアすることが可能で、患部への靴の圧迫を緩和して、患部の痛みを緩和することができる。
【０００９】
この発明の上述の目的、その他の目的、特徴および利点は、図面を参照して行う以下の発明を実施するための最良の形態の説明から一層明らかとなろう。
【発明を実施するための最良の形態】
【００１０】
図１は、この発明の一実施の形態である足部の痛みの緩和用靴下類の斜視図解図であり、図２は、図１図示の足部の痛みの緩和用靴下類の甲側の斜視図解図である。
図３は、前足部痛み緩和体の平面図である。
図４は、図１図示の足部の痛みの緩和用靴下類の横断面図解図である。
図５は、図３図示痛み緩和体の製造方法を示す一部を断面とした斜視図解図である。
図６および図７は、図３図示痛み緩和体の製造方法を示す断面図解図である。
図８は、足部の痛みの緩和用靴下類の痛み緩和体の製造方法を示す平面図解図である。
【００１１】
この足部の痛みの緩和用靴下１０は、靴下の足部、特に前足部分の主として裏側を被覆する領域１０ａの内面において、足部変形（外反母趾）によって生じた突起部分Ｘとその近傍に、前足部痛み緩和材１２が固定されている。前足部痛み緩和材１２は、弾性を有するシリコン樹脂からなる前足部用痛み緩和体１４とその表面に形成された保持シート１６とを備えている。
【００１２】
保持シート１６は、前足部用痛み緩和体１４を構成するシリコン樹脂が接合部分において含浸されて、前足部用痛み緩和体１４がその表面に固定されている。
保持シート１６と前足部用痛み緩和体１４を接合させたときの伸縮性は、１キロニュートンの加圧に対して６．５ｃｍ〜９．４ｃｍの範囲での伸縮が適当である。６．５ｃｍ未満のときは、ゆるすぎ、９．４ｃｍを超えるときはきつすぎる。
保持シート１６は、厚さが０．５ｍｍ、引張り強度が１．５ｃｍ／１００ｇである。厚さが０．５ｍｍ未満、引張り強度が１．５ｃｍ／１００ｇ未満のときは、足に装着したとき、足の動きに対して破損する場合がある。
【００１３】
更に、前記前足部用痛み緩和体１４を被覆する被覆シート１８が、保持シート１６の前足部用痛み緩和体１４が固着された面側に、前足部用痛み緩和体１４の外周縁を囲繞するように縫合されて固着されている。被覆シート１８は、厚さが０．５ｍｍ、引張り強度が２．５ｃｍ／１００ｇ、吸着性が６０ｇ／ｍ2である。被覆シートは、シリコン樹脂の表面と接着し一体化させやすくするために熱融解形ポリエステルがよく、シリコン樹脂を分解しにくくし、装着時や洗濯時に分解することを防止するために吸着性を有しているものがよい。
保持シート１６と被覆シート１８とは略同一形状に形成され、木綿等の天然繊維、ポリエステル等の合成繊維などからなる織布又は不織布で構成されており、保持シート１６と被覆シート１８とによって前足部用痛み緩和体１４の全体を略々覆うように構成されている。
【００１４】
前足部用痛み緩和体１４は、足部の母趾が外反した部分の外側の近傍を覆うとともに、足の底から小趾に亘って覆うことができるように、略帯状に形成され、足の指の付け根近傍から土踏まず近傍に亘る幅を備えている。
【００１５】
前足部用痛み緩和体１４は、弾性を有するシリコン樹脂を用いて形成され、少なくとも一方面に粘性を有する複数の層を積層した積層体により構成され、シリコン樹脂は、厚さが３ｍｍ、当たる部位の皮下組織と同じような硬度であるＣＳ硬度が１７〜２１、引張り強度が３．７ｃｍ／１ｋｇである。硬度を高く（硬く）するときには、シリカを配合し、硬度を低く（柔かく）するときには、シリコンオイルを配合するとよい。
前記シリコン樹脂は、２５℃で約６００ｍＰａ・ｓの動粘性率を示すα，ω−ジビニルポリジメチルシロキサンオイルと、２５℃で約８ｍＰａ・ｓの動粘性率を示すα，ω−ジハイドロポリジメチルハイドロシロキサンオイルと、２５℃で約３００ｍＰａ・ｓの動粘性率を示し、シリコンと鎖状高分子をつくる水素原子を含むα，ω−ジハイドロポリメチルハイドロシロキサンオイルと、二酸化ケイ素とを含むシリコンＡ、および２５℃で約２７００ｍＰａ・ｓの動粘性率を示すα，ω−ジビニルポリジメチルシロキサンオイルと、２５℃で約１００ｍＰａ・ｓの動粘性率を示すα，ω−ポリジメチルシロキサンオイルと、ヒドロシリル化反応の白金触媒とを含むシリコンＢを混合して硬化させたものである。
このような前足部用痛み緩和体１４において、シリコンＡにおいて、α，ω−ジビニルポリジメチルシロキサンオイルが６５重量％、α，ω−ジハイドロポリジメチルハイドロシロキサンオイルが５重量％、α，ω−ジハイドロポリメチルハイドロシロキサンオイルが２重量％、二酸化ケイ素が２８重量％の割合で配合され、シリコンＢにおいて、α，ω−ジビニルポリジメチルシロキサンオイルが６５重量％、α，ω−ポリジメチルシロキサンオイルが３５重量％の割合で配合され、シリコンＡ１８〜２２重量％とシリコンＢ７８〜８２重量％とを混合して得られるシリコン樹脂を用いることができる。
【００１６】
なお、シリコンＢには、染色剤および強化剤として、粉砕石英、珪藻土、炭化カルシウム、石灰化粘土、酸化チタン、酸化鉄、酸化亜鉛、酸化クロム、酸化ジルコニウム、酸化マグネシウム、酸化アルミニウム、ホウ化ニトリル、リトポン、メタホウ酸バリウムなどを加えてもよい。これらのシリコンＡを１８〜２２重量％とシリコンＢを７８〜８２重量％混合し、ヒドロシリル化反応の白金触媒としてクロロ白金（ＩＶ）酸、ケトン、ビニルシロキサンなどの有機白金水溶液を約０．００１％加えて、２０〜３０℃で重合反応を起こさせることにより、シリコン樹脂が得られる。このようにして得られる重合体が示す圧力は１．５×１０4Ｎ／ｍ2であり、引張り強度は０．７×１０4Ｎ／ｍ2である。
さらに、得られたシリコン樹脂に、強度を高め分解しにくくするために、長繊維などを混入してもよい。ここで用いられる長繊維としては、たとえば直径１．７〜２２ｄｅｃｉｔｅｘのポリアミド製、直径１．５〜１４ｄｅｃｉｔｅｘのポリエステル製の直線状の繊維などが用いられる。また、この長繊維の長さは１〜６ｍｍであり、引っ張り強さは２０〜４０ｃｍＮ／ｔｅｘであり、延性は１５〜２０％である。このように、シリコン樹脂に繊維を混入することにより、歩行によって足裏に与えられるショックの吸収効果を高めることができる。
【００１７】
痛み緩和材１２は、図９で示すように、前足部分の裏側に接する領域であって、小趾の下側部位から母趾の下側で外側部位に亘って覆うことができるように、略帯状に形成され、足の付け根近傍から土踏まず近傍に亘る幅を備えたものとしてもよい。
保持シート１６は、厚さが０．５ｍｍ、引張り強度が１．５ｃｍ／１００ｇである。厚さが０．５ｍｍ未満、引張り強度が１．５ｃｍ／１００ｇ未満のときは、足に装着したとき、足の動きに対して破損する場合がある。
シリコン樹脂は、厚さが１ｍｍまたは３ｍｍ、当たる部位の皮下組織と同じような硬度であるＣＳ硬度が、厚さが１ｍｍのもので１７〜２１及び厚さが３ｍｍのもので３０〜３５、引張り強度が２．６〜３．７ｃｍ／１ｋｇである。硬度を高く（硬く）するときには、シリカを配合し、硬度を低く（柔かく）するときには、シリコンオイルを配合するとよい。
被覆シート１８は、厚さが０．５ｍｍ、引張り強度が２．５ｃｍ／１００ｇ、吸着性が６０ｇ／ｍ2である。
また、痛み緩和材１２は、図１０で示すように、前足部分の裏側に接する領域であって、母趾の付け根から小趾の付け根に亘り、足の付け根近傍から土踏まず近傍に亘る幅を備えた、略三角形のものとしてもよい。
保持シート１６は、厚さが０．５ｍｍ、引張り強度が１．５ｃｍ／１００ｇである。厚さが０．５ｍｍ未満、引張り強度が１．５ｃｍ／１００ｇ未満のときは、足に装着したとき、足の動きに対して破損する場合がある。
シリコン樹脂は、厚さが３ｍｍ、当たる部位の皮下組織と同じような硬度であるＣＳ硬度が３０〜３５、引張り強度が３．７ｃｍ／１ｋｇである。
被覆シート１８は、厚さが１ｍｍ、引張り強度が２．５ｃｍ／１００ｇ、吸着性が６０ｇ／ｍ2である。
【００１８】
図１１及び図１２は、この発明の一実施の形態であるかかと部の痛みの緩和用靴下類を示す図で、図１１は斜視図解図である。
この足部、特にかかとの痛みの緩和用靴下１１０は、靴下の足部、特にかかと部分を被覆する領域１１０ａの内面において、かかとの裏又はその周辺に、かかと部痛み緩和材１１２が固定されている。かかと部痛み緩和材１１２は、弾性を有するシリコン樹脂からなるかかと用痛み緩和体１１４とその表面に形成された保持シート１１６とを備えている。
【００１９】
保持シート１１６は、かかと用痛み緩和体１１４を構成するシリコン樹脂が接合部分において含浸されて、かかと用痛み緩和体１１４がその表面に固定されている。
保持シート１１６とかかと用痛み緩和体１４を接合させたときの伸縮性は、１キロニュートンの加圧に対して６．５ｃｍ〜９．４ｃｍの範囲での伸縮が適当である。６．５ｃｍ未満のときは、ゆるすぎ、９．４ｃｍを超えるときはきつすぎる。
保持シート１１６は、厚さが０．５ｍｍ、引張り強度が１．５ｃｍ／１００ｇである。厚さが０．５ｍｍ未満、引張り強度が１．５ｃｍ／１００ｇ未満のときは、足に装着したとき、足の動きに対して破損する場合がある。
【００２０】
更に、前記かかと用痛み緩和体１１４を被覆する被覆シート１１８が固着されている。被覆シート１１８は、保持シート１１６のかかと用痛み緩和体１１４が固着された面側に、かかと用痛み緩和体１１４の外周縁を囲繞するように縫合されて固着されている。被覆シート１１８は、厚さが１ｍｍ、引張り強度が２．５ｃｍ／１００ｇ、吸着性が６０ｇ／ｍ2である。被覆シート１１８は、シリコン樹脂の表面と接着し一体化させやすくするために熱融解形ポリエステルがよく、シリコン樹脂を分解しにくくし、装着時や洗濯時に分解することを防止するために吸着性を有しているものがよい。
保持シート１１６と被覆シート１１８とは略同一形状に形成され、木綿等の天然繊維、ポリエステル等の合成繊維などからなる織布又は不織布で構成されており、保持シート１１６と被覆シート１１８とによってかかと用痛み緩和体１１４の全体を略々覆うように構成されている。
【００２１】
かかと用痛み緩和体１１４は、かかとの裏およびかかとの周囲の近傍を覆うことができるように、略楕円形状に形成され、かかとの裏から左右および後ろ側近傍に亘る幅を備えている。
【００２２】
かかと用痛み緩和体１１４は、弾性を有するシリコン樹脂を用いて形成され、少なくとも一方面に粘性を有する複数の層を積層した積層体により構成され、シリコン樹脂は、厚さが３ｍｍ、ＣＳ硬度が当たる部位の皮下組織と同じような硬度であるＣＳ硬度が４５〜６０、引張り強度が３．７ｃｍ／１ｋｇである。硬度を高く（硬く）するときには、シリカを配合し、硬度を低く（柔かく）するときには、シリコンオイルを配合するとよい。
前記シリコン樹脂は、２５℃で約６００ｍＰａ・ｓの動粘性率を示すα，ω−ジビニルポリジメチルシロキサンオイルと、２５℃で約８ｍＰａ・ｓの動粘性率を示すα，ω−ジハイドロポリジメチルハイドロシロキサンオイルと、２５℃で約３００ｍＰａ・ｓの動粘性率を示し、シリコンと鎖状高分子をつくる水素原子を含むα，ω−ジハイドロポリメチルハイドロシロキサンオイルと、二酸化ケイ素とを含むシリコンＡ、および２５℃で約２７００ｍＰａ・ｓの動粘性率を示すα，ω−ジビニルポリジメチルシロキサンオイルと、２５℃で約１００ｍＰａ・ｓの動粘性率を示すα，ω−ポリジメチルシロキサンオイルと、ヒドロシリル化反応の白金触媒とを含むシリコンＢを混合して硬化させたものである。
このようなかかと用痛み緩和体１１４において、シリコンＡにおいて、α，ω−ジビニルポリジメチルシロキサンオイルが６５重量％、α，ω−ジハイドロポリジメチルハイドロシロキサンオイルが５重量％、α，ω−ジハイドロポリメチルハイドロシロキサンオイルが２重量％、二酸化ケイ素が２８重量％の割合で配合され、シリコンＢにおいて、α，ω−ジビニルポリジメチルシロキサンオイルが６５重量％、α，ω−ポリジメチルシロキサンオイルが３５重量％の割合で配合され、シリコンＡ１８〜２２重量％とシリコンＢ７８〜８２重量％とを混合して得られるシリコン樹脂を用いることができる。
【００２３】
図１３及び図１４は、この発明の一実施の形態である土踏まず部の痛みの緩和用靴下類を示す図で、図１３は斜視図解図である。
この足部、特に土踏まずの痛みの緩和用靴下２１０は、靴下の足部、特に土踏まず部分を被覆する領域２１０ａの内面において、土踏まずとその近傍に、土踏まず痛み緩和材２１２が固定されている。土踏まず痛み緩和材２１２は、弾性を有するシリコン樹脂からなる土踏まず用痛み緩和体２１４とその表面に形成された保持シート２１６とを備えている。
【００２４】
保持シート２１６は、土踏まず用痛み緩和体２１４を構成するシリコン樹脂が接合部分において含浸されて、土踏まず用痛み緩和体２１４がその表面に固定されている。
保持シート２１６と土踏まず用痛み緩和体２１４を接合させたときの伸縮性は、１キロニュートンの加圧に対して６．５ｃｍ〜９．４ｃｍの範囲での伸縮が適当である。６．５ｃｍ未満のときは、ゆるすぎ、９．４ｃｍを超えるときはきつすぎる。
保持シート２１６は、厚さが０．５ｍｍ、引張り強度が１．５ｃｍ／１００ｇである。厚さが０．５ｍｍ未満、引張り強度が１．５ｃｍ／１００ｇ未満のときは、足に装着したとき、足の動きに対して破損する場合がある。
【００２５】
更に、前記土踏まず用痛み緩和体２１４を被覆する被覆シート２１８が、保持シート２１６の土踏まず用痛み緩和体２１４が固着された面側に、土踏まず用痛み緩和体２１４の外周縁を囲繞するように縫合されて固着されている。
被覆シート２１８は、厚さが０．５ｍｍ、引張り強度が２．５ｃｍ／１００ｇ、吸着性が６０ｇ／ｍ2である。
被覆シート２１８は、シリコン樹脂の表面と接着し一体化させやすくするために熱融解形ポリエステルがよく、シリコン樹脂を分解しにくくし、装着時や洗濯時に分解することを防止するために吸着性を有しているものがよい。
保持シート２１６と被覆シート２１８とは略同一形状に形成され、木綿等の天然繊維、ポリエステル等の合成繊維などからなる織布又は不織布で構成されており、保持シート２１６と被覆シート２１８とによって土踏まず用痛み緩和体２１４の全体を略々覆うように構成されている。
【００２６】
土踏まず用痛み緩和体２１４は、足の土踏まずの全体に亘って覆うことができるように、略帯状に形成され、前足部の後端近傍からかかとの前端近傍に亘る幅を備えている。
【００２７】
土踏まず用痛み緩和体２１４は、弾性を有するシリコン樹脂を用いて形成され、少なくとも一方面に粘性を有する複数の層を積層した積層体により構成され、シリコン樹脂は、厚さが１ｍｍ、当たる部位の皮下組織と同じような硬度であるＣＳ硬度が１７〜２１及び３０〜３５、引張り強度が２．６ｃｍ／１ｋｇである。硬度を高く（硬く）するときには、シリカを配合し、硬度を低く（柔かく）するときには、シリコンオイルを配合するとよい。
前記シリコン樹脂は、２５℃で約６００ｍＰａ・ｓの動粘性率を示すα，ω−ジビニルポリジメチルシロキサンオイルと、２５℃で約８ｍＰａ・ｓの動粘性率を示すα，ω−ジハイドロポリジメチルハイドロシロキサンオイルと、２５℃で約３００ｍＰａ・ｓの動粘性率を示し、シリコンと鎖状高分子をつくる水素原子を含むα，ω−ジハイドロポリメチルハイドロシロキサンオイルと、二酸化ケイ素とを含むシリコンＡ、および２５℃で約２７００ｍＰａ・ｓの動粘性率を示すα，ω−ジビニルポリジメチルシロキサンオイルと、２５℃で約１００ｍＰａ・ｓの動粘性率を示すα，ω−ポリジメチルシロキサンオイルと、ヒドロシリル化反応の白金触媒とを含むシリコンＢを混合して硬化させたものである。
このような土踏まず用痛み緩和体２１４において、シリコンＡにおいて、α，ω−ジビニルポリジメチルシロキサンオイルが６５重量％、α，ω−ジハイドロポリジメチルハイドロシロキサンオイルが５重量％、α，ω−ジハイドロポリメチルハイドロシロキサンオイルが２重量％、二酸化ケイ素が２８重量％の割合で配合され、シリコンＢにおいて、α，ω−ジビニルポリジメチルシロキサンオイルが６５重量％、α，ω−ポリジメチルシロキサンオイルが３５重量％の割合で配合され、シリコンＡ１８〜２２重量％とシリコンＢ７８〜８２重量％とを混合して得られるシリコン樹脂を用いることができる。
【００２８】
なお、シリコンＢには、染色剤および強化剤として、粉砕石英、珪藻土、炭化カルシウム、石灰化粘土、酸化チタン、酸化鉄、酸化亜鉛、酸化クロム、酸化ジルコニウム、酸化マグネシウム、酸化アルミニウム、ホウ化ニトリル、リトポン、メタホウ酸バリウムなどを加えてもよい。これらのシリコンＡを１８〜２２重量％とシリコンＢを７８〜８２重量％混合し、ヒドロシリル化反応の白金触媒としてクロロ白金（ＩＶ）酸、ケトン、ビニルシロキサンなどの有機白金水溶液を約０．００１％加えて、２０〜３０℃で重合反応を起こさせることにより、シリコン樹脂が得られる。このようにして得られる重合体が示す圧力は１．５×１０4Ｎ／ｍ2であり、引張り強度は０．７×１０4Ｎ／ｍ2である。
さらに、得られたシリコン樹脂に、強度を高め分解しにくくするために、長繊維などを混入してもよい。ここで用いられる長繊維としては、たとえば直径１．７〜２２ｄｅｃｉｔｅｘのポリアミド製、直径１．５〜１４ｄｅｃｉｔｅｘのポリエステル製の直線状の繊維などが用いられる。また、この長繊維の長さは１〜６ｍｍであり、引っ張り強さは２０〜４０ｃｍＮ／ｔｅｘであり、延性は１５〜２０％である。このように、シリコン樹脂に繊維を混入することにより、歩行によって足裏に与えられるショックの吸収効果を高めることができる。
【００２９】
図１５は、この発明の一実施の形態であるつま先部の痛みの緩和用靴下類を示す図で、（Ａ）は、斜視図解図であり、（Ｂ）は横断面図解図である。
この足部、特につま先の痛みの緩和用靴下３１０は、靴下の足部、特につま先の甲側（上側）部分を被覆する領域３１０ａの内面において、足部変形（外反母趾）によって生じた突起部分Ｘとその近傍に、つま先部痛み緩和材３１２が固定されている。つま先部痛み緩和材３１２は、弾性を有するシリコン樹脂からなるつま先用痛み緩和体３１４とその表面に形成された保持シート３１６とを備えている。
【００３０】
保持シート３１６は、つま先用痛み緩和体３１４を構成するシリコン樹脂が接合部分において含浸されて、つま先用痛み緩和体３１４がその表面に固定されている。
保持シート３１６とつま先用痛み緩和体３１４とを接合させたときの伸縮性は、１キロニュートンの加圧に対して６．５ｃｍ〜９．４ｃｍの範囲での伸縮が適当である。６．５ｃｍ未満のときは、ゆるすぎ、９．４ｃｍを超えるときはきつすぎる。
保持シート３１６は、厚さが０．５ｍｍ、引張り強度が１．５ｃｍ／１００ｇである。厚さが０．５ｍｍ未満、引張り強度が１．５ｃｍ／１００ｇ未満のときは、足に装着したとき、足の動きに対して破損する場合がある。
【００３１】
更に、前記つま先用痛み緩和体３１４を被覆する被覆シート３１８が、保持シート３１６のつま先用痛み緩和体３１４が固着された面側に、つま先用痛み緩和体３１４の外周縁を囲繞するように縫合されて固着されている。
被覆シート３１８は、厚さが０．５ｍｍ、引張り強度が２．５ｃｍ／１００ｇ、吸着性が６０ｇ／ｍ2である。
被覆シート３１８は、シリコン樹脂の表面と接着し一体化させやすくするために熱融解形ポリエステルがよく、シリコン樹脂を分解しにくくし、装着時や洗濯時に分解することを防止するために吸着性を有しているものがよい。
保持シート３１６と被覆シート３１８とは略同一形状に形成され、木綿等の天然繊維、ポリエステル等の合成繊維などからなる織布又は不織布で構成されており、保持シート３１６と被覆シート３１８とによってつま先用痛み緩和体３１４の全体を略々覆うように構成されている。
【００３２】
つま先用痛み緩和体３１４は、指の上側を覆うとともに足の親指から小趾に亘って覆うことができるように、略帯状に形成され、足の指の付け根近傍から先端近傍に亘る幅を備えている。
【００３３】
つま先用痛み緩和体３１４は、弾性を有するシリコン樹脂を用いて形成され、少なくとも一方面に粘性を有する複数の層を積層した積層体により構成され、シリコン樹脂は、厚さが１ｍｍ、当たる部位の皮下組織と同じような硬度であるＣＳ硬度が１７〜２１、引張り強度が２．６ｃｍ／１ｋｇである。硬度を高く（硬く）するときには、シリカを配合し、硬度を低く（柔かく）するときには、シリコンオイルを配合するとよい。
前記シリコン樹脂は、２５℃で約６００ｍＰａ・ｓの動粘性率を示すα，ω−ジビニルポリジメチルシロキサンオイルと、２５℃で約８ｍＰａ・ｓの動粘性率を示すα，ω−ジハイドロポリジメチルハイドロシロキサンオイルと、２５℃で約３００ｍＰａ・ｓの動粘性率を示し、シリコンと鎖状高分子をつくる水素原子を含むα，ω−ジハイドロポリメチルハイドロシロキサンオイルと、二酸化ケイ素とを含むシリコンＡ、および２５℃で約２７００ｍＰａ・ｓの動粘性率を示すα，ω−ジビニルポリジメチルシロキサンオイルと、２５℃で約１００ｍＰａ・ｓの動粘性率を示すα，ω−ポリジメチルシロキサンオイルと、ヒドロシリル化反応の白金触媒とを含むシリコンＢを混合して硬化させたものである。
このような簡易装具において、シリコンＡにおいて、α，ω−ジビニルポリジメチルシロキサンオイルが６５重量％、α，ω−ジハイドロポリジメチルハイドロシロキサンオイルが５重量％、α，ω−ジハイドロポリメチルハイドロシロキサンオイルが２重量％、二酸化ケイ素が２８重量％の割合で配合され、シリコンＢにおいて、α，ω−ジビニルポリジメチルシロキサンオイルが６５重量％、α，ω−ポリジメチルシロキサンオイルが３５重量％の割合で配合され、シリコンＡ１８〜２２重量％とシリコンＢ７８〜８２重量％とを混合して得られるシリコン樹脂を用いることができる。
【００３４】
なお、シリコンＢには、染色剤および強化剤として、粉砕石英、珪藻土、炭化カルシウム、石灰化粘土、酸化チタン、酸化鉄、酸化亜鉛、酸化クロム、酸化ジルコニウム、酸化マグネシウム、酸化アルミニウム、ホウ化ニトリル、リトポン、メタホウ酸バリウムなどを加えてもよい。これらのシリコンＡを１８〜２２重量％とシリコンＢを７８〜８２重量％混合し、ヒドロシリル化反応の白金触媒としてクロロ白金（ＩＶ）酸、ケトン、ビニルシロキサンなどの有機白金水溶液を約０．００１％加えて、２０〜３０℃で重合反応を起こさせることにより、シリコン樹脂が得られる。このようにして得られる重合体が示す圧力は１．５×１０4Ｎ／ｍ2であり、引張り強度は０．７×１０4Ｎ／ｍ2である。
さらに、得られたシリコン樹脂に、強度を高め分解しにくくするために、長繊維などを混入してもよい。ここで用いられる長繊維としては、たとえば直径１．７〜２２ｄｅｃｉｔｅｘのポリアミド製、直径１．５〜１４ｄｅｃｉｔｅｘのポリエステル製の直線状の繊維などが用いられる。また、この長繊維の長さは１〜６ｍｍであり、引っ張り強さは２０〜４０ｃｍＮ／ｔｅｘであり、延性は１５〜２０％である。このように、シリコン樹脂に繊維を混入することにより、歩行によって足裏に与えられるショックの吸収効果を高めることができる。
【００３５】
次に、前足部用痛み緩和体１４および保持シート１６の接着などを含む足部の痛みの緩和用靴下類の製造方法について、主として図５ないし図８に基づいて説明する。
まず、痛み緩和体を構成するシリコン樹脂を溶融状態にて充填するための適宜な凹部３０が形成された雌型３２を準備する。
凹部３０は、前足部用痛み緩和体１４に適宜な厚みを持たせるために一定の深さを備え、且つ足の母趾が外反した部分の外側の近傍を覆うとともに、足底から小趾に亘って覆うように、略帯状に形成されている。
【００３６】
次に、雌型３２の凹部３０に、シリコン樹脂を溶融した状態にて充填する（図５参照）。
このとき、シリコン樹脂は、雌型３２の略最上部に至るまで凹部３０に充填される。
次に、前記雌型３２に充填された前足部用痛み緩和体１４を構成する材料が溶融した状態の上に、保持シート１６を重ね合わせる。
そして、前記前足部用痛み緩和体１４を構成するシリコン樹脂が保持シート１６を重ね合わせた状態で固化するように冷却する。
このとき、保持シート１６の表面に前足部用痛み緩和体１４を構成する材料が含浸され、前足部用痛み緩和体１４と保持シート１６とは密着する。
【００３７】
次に、前足部用痛み緩和体１４を構成するシリコン樹脂が固化した状態で雌型３２の凹部３０から前足部用痛み緩和体１４を抜く（図６参照）。
そして、前足部用痛み緩和体１４の全体を覆うように、前足部用痛み緩和体１４の保持シート１６と接合された面とは反対側の面を覆うように被覆シート１８を当接させ、前足部用痛み緩和体１４の外周に沿って前足部用痛み緩和体１４を囲繞するように、保持シート１６と被覆シート１８とを縫合する（図７参照）。
【００３８】
次に、保持シート１６と被覆シート１８とを前足部用痛み緩和体１４の外周に沿った略相似形に、例えばトムソン加工により切断する。
而して、前足部用痛み緩和体１４の外周近傍に保持シート１６と被覆シート１８の縫合された部分を含む縫い代２０が形成される（図８参照）。
そして、その次に、前足部用痛み緩和体１４を、靴下１０の足部、特に前足部分を被覆する領域１２の内面において、母趾の内側から足の底を越えて小趾の外側に亘って伸びるように、靴下１０の内部に固定される。この実施の形態においては、前記縫い代２０にて、靴下１０の生地と縫い合わせて固定する。
【００３９】
この発明は前記実施の形態に限らず、この発明の思想に基づき、種々変更することが可能である。
例えば、その長さを、足の小趾の外側に至る長さではなく、足の小趾の付け根近傍に至る長さとしてもよい。
また、足の踵の部分を覆う形状にしてもよい。
また、足の親指より小指の付け根に近い部分において、足の指と土踏まずの間の窪み部分に配置される平面略三角形状に形成してもよい。
また、足の指全体を覆うように足の指の上部から裏側に亘って被覆する袋状に形成してもよい。
【００４０】
痛み緩和材は、例えば次のように保持シートに固定してもよい。
図１６に示すように、網の目のようにあらく織った不織布又は織布などからなる保持シート４１６の両面に、１〜２ｍｍの厚さのシリコン樹脂４１４ａとシリコン樹脂４１４ｂとを重ね合わせ、シリコン樹脂を保持シート４１６を介在させた状態で熱溶着して、保持シート４１６に痛み緩和体４１４が固着された痛み緩和材４１２を形成してもよい。
保持シート４１６は、菱形状で、菱形の一辺の長さは、約５ｍｍとする。
また、痛み緩和材は、図１７及び１８に示すように、痛み緩和体を構成する直方体状のシリコン樹脂の両面を一対の同型の保持シート５１６により、挟着したものとしてもよい。
保持シートを構成する第１の保持シート５１６ａと第２の保持シート５１６ｂは、平面視長方形状で、その中央に直方体状のシリコン樹脂が戴置され、保持シートを構成する第１の保持シート５１６ａと第２の保持シート５１６ｂとを短辺側近傍で熱溶着させて、第１の保持シート５１６ａと第２の保持シート５１６ｂの間にシリコン樹脂が固定されるように構成されている。
そして、シリコン樹脂の痛み緩和体５１４と保持シート５１６とからなる一組の痛み緩和体５１４と保持シート５１６を複数組準備し、保持シート５１６の長辺側において、複数組の痛み緩和体５１４と保持シート５１６とを被覆する面積を有する第３の保持シート５１６ｃと第４の保持シート５１６ｄとの間に載置し、痛み緩和体５１４と保持シート５１６の周辺において第３の保持シート５１６ｃと第４の保持シート５１４ｄとを融合させ熱溶解して固定して、痛み緩和材５１２を形成して利用してもよい。
【図面の簡単な説明】
【００４１】
【図１】この発明の一実施の形態である足部の痛みの緩和用靴下類の斜視図解図である。
【図２】図１図示の足部の痛みの緩和用靴下類の甲側の斜視図解図である。
【図３】前足部痛み緩和体の平面図解図である。
【図４】図１図示の足部の痛み緩和用靴下類の横断面図解図である。
【図５】図３図示痛み緩和体の製造方法を示す一部を断面とした斜視図解図である。
【図６】図３図示痛み緩和体の製造方法を示す断面図解図である。
【図７】図３図示痛み緩和体の製造方法を示す断面図解図である。
【図８】足部の痛みの緩和用靴下類の痛み緩和体の製造方法を示す平面図解図である。
【図９】別の実施の形態である足部の痛みの緩和用靴下類の斜視図解図であり、（Ａ）は裏側を示し（Ｂ）は甲側を示す。
【図１０】別の実施の形態である足部の痛みの緩和用靴下類の斜視図解図であり、（Ａ）は裏側を示し（Ｂ）は甲側を示す。
【図１１】別の実施の形態であるかかと部の痛みの緩和用靴下類の斜視図解図であり、（Ａ）は裏側を示し（Ｂ）は甲側を示す。
【図１２】図１１図示痛み緩和材を示す図解図であり、（Ａ）は平面図解図であり、（Ｂ）は横断面図解図である。
【図１３】別の実施の形態である土踏まず部の痛みの緩和用靴下類の斜視図解図であり、（Ａ）は裏側を示し（Ｂ）は甲側を示す。
【図１４】図１３図示痛み緩和材を示す図解図であり、（Ａ）は平面図解図であり、（Ｂ）は横断面図解図である。
【図１５】別の実施の形態であるつま先部の痛みの緩和用靴下類を示す図であり、（Ａ）は、斜視図解図であり、（Ｂ）は横断面図解図である。
【図１６】痛み緩和材の別の例を示す図で、（Ａ）はその平面図解図であり、（Ｂ）はその断面図解図である。
【図１７】痛み緩和材の別の例を示す図で、（Ａ）はその平面図解図であり、（Ｂ）はその断面図解図である。
【図１８】複数組の痛み緩和体からなる痛み緩和材の平面図解図である。
【符号の説明】
【００４２】
１０，１１０，２１０，３１０  靴下
１０ａ，２１０ａ，３１０ａ  足部を被覆する領域
１２，５１２  痛み緩和材
１４  前足部用痛み緩和体
１６，１１６，２１６，３１６，４１６，５１６，５１６ｃ，５１６ｄ  保持シート
１８，２１８，３１８  被覆シート
２０  縫い代
３０  凹部
３２  雌型
２１４  土踏まず用痛み緩和体
３１４  つま先用痛み緩和体
４１４，５１４  痛み緩和体
４１４ａ，４１４ｂ  シリコン樹脂
【図１】
0004546916.tif 000002
【図２】
0004546916.tif 000003
【図３】
0004546916.tif 000004
【図４】
0004546916.tif 000005
【図５】
0004546916.tif 000006
【図６】
0004546916.tif 000007
【図７】
0004546916.tif 000008
【図８】
0004546916.tif 000009
【図９】
0004546916.tif 000010
【図１０】
0004546916.tif 000011
【図１１】
0004546916.tif 000012
【図１２】
0004546916.tif 000013
【図１３】
0004546916.tif 000014
【図１４】
0004546916.tif 000015
【図１５】
0004546916.tif 000016
【図１６】
0004546916.tif 000017
【図１７】
0004546916.tif 000018
【図１８】
0004546916.tif 000019